Brevet FR2984225A1 — publié le 20130621

[0001] La présente invention est relative aux bandages pneumatiques munis d'une bande de roulement. [0002] Un objectif constant des manufacturiers de bandages pneumatiques est d'améliorer l'adhérence des pneumatiques sur sol mouillé sans dégrader les performances 5 des pneumatiques telles que le comportement, la résistance à l'usure et la résistance au roulement. [0003] Pour obtenir des performances satisfaisantes en roulage notamment sur chaussée mouillée, il est connu de pourvoir une bande de roulement d'un pneumatique avec une sculpture formée par des éléments de sculpture séparés les uns des autres par des 10 découpures (rainures de largeur moyenne supérieure ou égale à 2 mm et/ou incisions de largeur moyenne inférieure à 2 mm, ces découpures étant obtenues par exemple par moulage. Les éléments de sculpture ainsi formés comprennent une face de contact destinée à venir en contact avec la chaussée pendant le roulage et des faces latérales délimitant également les découpures ; l'intersection de chaque face latérale avec la face de contact 15 forme une arête facilitant le contact du pneumatique avec la chaussée et notamment lorsque celle-ci est mouillée. Plus généralement, on définit une arête comme la limite géométrique de contact d'un élément de sculpture avec le sol en roulage. [0004] Par éléments de sculpture, on distingue des éléments ne faisant pas le tour complet du pneumatique (blocs) et des éléments faisant le tour complet (nervures). Par 20 ailleurs, les éléments de sculpture peuvent comporter une ou plusieurs incisions pour former des arêtes supplémentaires, chaque incision pouvant ou non déboucher sur au moins une face latérale de l'élément de sculpture. Par définition, une incision est l'espace délimité par deux faces principales en vis-à-vis distantes l'une de l'autre d'une largeur inférieure à 2 mm. 25 Description brève de l'invention [0005] L'invention a pour objet un pneumatique caractérisé en ce qu'il comprend une bande de roulement comportant un feutre imprégné d'un matériau élastomère, et en ce que les fibres du feutre sont des fibres choisies dans le groupe des fibres textiles, des fibres minérales et leurs mélanges. 30 [0006] La demanderesse a découvert de façon très surprenante que la présence d'un tel feutre imprégné en contact avec un sol de roulement mouillé permet d'améliorer de façon sensible l'adhérence du bandage pneumatique sur ce sol mouillé. P10-2773 FR -2 [0007] Selon un premier mode de réalisation, le feutre imprégné peut constituer une partie des faces de contact des éléments de sculpture de la bande de roulement du bandage pneumatique. [0008] Avantageusement, le feutre imprégné peut constituer la face de contact d'au moins une nervure circonférentielle de la bande de roulement. [0009] Selon un autre mode de réalisation, le feutre imprégné constitue la face de contact d'au moins un ensemble d'éléments de sculpture disposés axialement. [0010] Avantageusement, le feutre imprégné constitue l'ensemble de la bande de roulement du bandage pneumatique. [0011] Selon un autre mode de réalisation, le feutre imprégné peut constituer une partie d'un élément de sculpture de la bande de roulement. [0012] Cet élément de sculpture peut être une nervure circonférentielle ou un bloc. [0013] Avantageusement, le feutre imprégné constitue une partie d'au moins un ensemble de blocs de la bande de roulement disposés axialement. [0014] Avantageusement, la densité apparente du feutre avant imprégnation est supérieure à 0,10 et de préférence supérieure à 0,15 pour obtenir une raideur intrinsèque suffisante de l'assemblage tridimensionnel de fibres, cette densité apparente est aussi de préférence inférieure à 0,40 dans le cas de fibres textiles, pour permettre une imprégnation aisée de l'assemblage de fibres par le matériau élastomère. [0015] Avantageusement, le matériau élastomère qui imprègne le feutre peut être une composition caoutchouteuse à base d'au moins un élastomère diénique ou alternativement, à base d'au moins un élastomère thermoplastique, l'élastomère thermoplastique étant un copolymère bloc comprenant au moins un bloc élastomère et au moins un bloc thermoplastique. [0016] L'imprégnation du feutre par le matériau élastomère peut être réalisée par calandrage à chaud ou par moulage / injection sur le feutre. [0017] Cette imprégnation est particulièrement aisée lorsque le matériau élastomère est un thermoplastique mis en oeuvre usuellement à l'état fondu. [0018] L'utilisation d'un tel feutre imprégné d'un matériau élastomère à la surface de la bande de roulement d'un bandage pneumatique a l'avantage de permettre d'utiliser des matériaux élastomères de très faible rigidité et donc excellents pour l'adhérence sur sol P10-2773 FR - 3 - mouillé, tout en conservant une raideur élevée des éléments de sculpture en raison de la raideur intrinsèque de l'assemblage tridimensionnel des fibres du feutre. [0019] L'invention concerne plus particulièrement les bandages pneumatiques destinés à équiper des véhicules sans moteur tels que les bicyclettes, ou des véhicules à moteur de type tourisme, SUV ("Sport Utility Vehicles"), deux roues (notamment motos), avions, comme des véhicules industriels choisis parmi camionnettes, « poids-lourd » - c'est-à-dire métro, bus, engins de transport routier (camions, tracteurs, remorques), véhicules hors-laroute tels qu'engins agricoles ou de génie civil -, autres véhicules de transport ou de manutention. I. Description détaillée de l'invention [0020] Dans la présente description, sauf indication expresse différente, tous les pourcentages (%) indiqués sont des % en masse. [0021] D'autre part, tout intervalle de valeurs désigné par l'expression « entre a et b » représente le domaine de valeurs allant de plus de a à moins de b (c'est-à-dire bornes a et b 15 exclues) tandis que tout intervalle de valeurs désigné par l'expression « de a à b » signifie le domaine de valeurs allant de a jusqu'à b (c'est-à-dire incluant les bornes strictes a et b). [0022] Par « pce », on entend : partie en poids pour cent parties d'élastomère. [0023] On entend par l'expression composition « à base de », une composition comportant le mélange et/ou le produit de réaction des différents constituants utilisés, 20 certains de ces constituants de base étant susceptibles de, ou destinés à, réagir entre eux, au moins en partie, lors des différentes phases de fabrication de la composition, en particulier au cours de sa fabrication et de sa réticulation ou vulcanisation. I-1. Mesures et tests utilisés : mesure du coefficient de frottement [0024] Les mesures de coefficient de frottement dynamique ont été réalisées selon une 25 méthode identique à celle décrite par L. Busse, A. Le Gal, et M. Küppel (Modelling of Dry and Wet Friction of Silica Filled Elastomers on Self-Affine Road Surfaces, Elastomere Friction, 2010, 51, p. 8). Les éprouvettes sont réalisées par moulage suivi d'une vulcanisation d'un support caoutchouteux carré (50mmx50mm) de 6 mm d'épaisseur recouvert de feutre d'épaisseur 2 mm avant cuisson. Cette épaisseur varie pendant la 30 cuisson et atteint à titre d'exemple 1,4 mm dans le cas du feutre PLB40 de la société Laoureux. Après fermeture du moule, celui-ci est placé dans une presse à plateaux chauffants à 150°C pendant 50 minutes à une pression de 16 bars. Le sol utilisé pour réaliser ces mesures est une carotte prélevée sur un sol routier réel en béton bitumineux de P10-2773 FR -4 type BBTM (norme NF P 98-137). Pour éviter les phénomènes de démouillage et l'apparition de forces d'adhésion parasites entre le sol et le matériau, le système sol+éprouvette est immergé dans une solution aqueuse à 5% d'un agent tensio-actif (Sinnozon - numéro CAS : 25155-30-0). La température de la solution aqueuse est régulée à l'aide d'un bain thermostatique. L'éprouvette est soumise à un mouvement de glissement en translation parallèlement au plan du sol. La vitesse de glissement Vg est fixée à 0.03 m/sec. La contrainte normale appliquée an est de 100 kPa. Ces conditions sont décrites ci-après par « conditions de sol mouillé ». On mesure en continu la contrainte tangentielle at opposée au mouvement de l'éprouvette sur le sol. Le rapport entre la contrainte tangentielle at et la contrainte normale an donne le coefficient de frottement dynamique t. Les valeurs indiquées dans le tableau ci-dessous sont les valeurs de coefficient de frottement dynamique, obtenues en régime permanent après stabilisation de la valeur de la contrainte tangentielle at. I-2. Feutre [0025] Le bandage pneumatique selon l'invention a pour caractéristique essentielle de comporter une bande de roulement avec un feutre constitué de fibres choisies dans le groupe des fibres textiles, des fibres minérales et de leurs mélanges. [0026] La présence de ce feutre permet d'améliorer de façon sensible l'adhérence du pneumatique sur un sol mouillé. [0027] Dans ce qui suit, on entend par « feutre » ou « intissé » de fibres, tout produit manufacturé constitué d'un voile, d'une nappe ou d'un matelas de fibres, qu'elles soient réparties directionnellement ou par hasard, et dont les fibres sont enchevêtrées ou entremêlées tridimensionnellement [0028] Les modes de fabrication de tels feutres sont bien connus, notamment par aiguilletage ou foulage. [0029] Les fibres du feutre peuvent être choisies parmi des fibres textiles d'origine naturelle, par exemple, dans le groupe des fibres de soie, de coton, de bambou, de cellulose, de laine et de leurs mélanges. [0030] Des exemples de feutres de laine sont les feutres « PLB » et « MLB » de la société Laoureux. Ces feutres sont commercialisés avec une densité apparente variable entre 0,20 et 0,44. [0031] Les fibres du feutre peuvent aussi être choisies dans le groupe des fibres textiles synthétiques, par exemple de polyester, de polyamide, de carbone, d'aramide, de P10-2773 FR polyéthylène, de polypropylène, de polyacrylonitrile, de polyimide, de polysulfones, de polyether sulfones, de polyurethannes, d'alcool polyvinylique, de chlorure de polyvinyle et leurs mélanges. [0032] Les fibres de polyester du feutre peuvent avantageusement être choisies dans le groupe des fibres de polyéthylène téréphtalate (PET - Dacron Invista inc.), de polybutylène téréphtalate (PBT), de polyéthylène naphtalate (PEN) et de leurs mélanges. [0033] A titre d'exemple de feutres constitués de fibres aramides, on peut citer les feutres réalisés avec des fibres de Nomex® (fibres méta-aramide : poly(mphénylèneisophtalamide), de sigle MPD-I) de la société Du Pont de Nemours. [0034] Les fibres du feutre peuvent encore être choisies dans le groupe des fibres minérales, par exemple des fibres de verre et de basalte. [0035] Les feutres peuvent être indifféremment composés de plusieurs types de fibres d'un même groupe ou de groupes différents tels que précédemment décrits. I-3. Feutre imprégné [0036] Selon une caractéristique essentielle de l'invention, les feutres utilisés dans des cavités de la bande de roulement sont imprégnés d'un matériau élastomère. [0037] Selon un premier mode de réalisation, les feutres utilisés sont imprégnés d'un matériau élastomère à base d'un élastomère diénique. I-3-A Élastomère diénique [0038] Par élastomère ou caoutchouc « diénique », doit être compris de manière connue un (on entend un ou plusieurs) élastomère issu au moins en partie (i.e., un homopolymère ou un copolymère) de monomères diènes (monomères porteurs de deux doubles liaisons carbone-carbone, conjuguées ou non). [0039] L'élastomère diénique du matériau élastomère est choisi préférentiellement dans le groupe des élastomères diéniques fortement insaturés constitué par les polybutadiènes (BR), les polyisoprènes (IR) de synthèse, le caoutchouc naturel (NR), les copolymères de butadiène, les copolymères d'isoprène et les mélanges de ces élastomères. De tels copolymères sont plus préférentiellement choisis dans le groupe constitué par les copolymères de butadiène-styrène (SBR), les copolymères d'isoprène-butadiène (BIR), les copolymères d'isoprène-styrène (SIR) et les copolymères d'isoprène-butadiène-styrène (SBIR). [0040] Conviennent notamment les polybutadiènes ayant une teneur (% molaire) en unités -1,2 comprise entre 4% et 80% ou ceux ayant une teneur (% molaire) en cis-1,4 P10-2773 FR -6 supérieure à 80%, les polyisoprènes, les copolymères de butadiène-styrène et en particulier ceux ayant une Tg (température de transition vitreuse, mesurée selon ASTM D3418) entre 0°C et -70°C et plus particulièrement entre -10°C et -60°C, une teneur en styrène comprise entre 5% et 60% en poids et plus particulièrement entre 20% et 50%, une teneur (% 5 molaire) en liaisons -1,2 de la partie butadiénique comprise entre 4% et 75%, une teneur (% molaire) en liaisons trans-1,4 comprise entre 10% et 80%, les copolymères de butadiène-isoprène et notamment ceux ayant une teneur en isoprène comprise entre 5% et 90% en poids et une Tg de - 40°C à - 80°C, les copolymères isoprène-styrène et notamment ceux ayant une teneur en styrène comprise entre 5% et 50% en poids et une Tg 10 comprise entre - 25°C et - 50°C. [0041] Dans le cas des copolymères de butadiène-styrène-isoprène conviennent notamment ceux ayant une teneur en styrène comprise entre 5% et 50% en poids et plus particulièrement comprise entre 10% et 40%, une teneur en isoprène comprise entre 15% et 60% en poids et plus particulièrement entre 20% et 50%, une teneur en butadiène comprise 15 entre 5% et 50% en poids et plus particulièrement comprise entre 20% et 40%, une teneur (% molaire) en unités -1,2 de la partie butadiénique comprise entre 4% et 85%, une teneur (% molaire) en unités trans -1,4 de la partie butadiénique comprise entre 6% et 80%, une teneur (% molaire) en unités -1,2 plus -3,4 de la partie isoprénique comprise entre 5% et 70% et une teneur (% molaire) en unités trans -1,4 de la partie isoprénique comprise entre 20 10% et 50%, et plus généralement tout copolymère butadiène-styrène-isoprène ayant une Tg comprise entre - 20°C et - 70°C. [0042] Selon un mode de réalisation particulier, l'élastomère diénique est majoritairement (i.e., pour plus de 50 pce) un SBR, qu'il s'agisse d'un SBR préparé en émulsion ("ESBR") ou d'un SBR préparé en solution ("SSBR"), ou un coupage (mélange) 25 SBR/BR, SBR/NR (ou SBR/IR), BR/NR (ou BR/IR), ou encore SBR/BR/NR (ou SBR/BR/IR). Dans le cas d'un élastomère SBR (ESBR ou SSBR), on utilise notamment un SBR ayant une teneur en styrène moyenne, par exemple comprise entre 20% et 35% en poids, ou une teneur en styrène élevée, par exemple de 35 à 45%, une teneur en liaisons vinyliques de la partie butadiénique comprise entre 15% et 70%, une teneur (% molaire) en 30 liaisons trans-1,4 comprise entre 15% et 75% et une Tg comprise entre - 10°C et - 55°C ; un tel SBR peut être avantageusement utilisé en mélange avec un BR possédant de préférence plus de 90% (% molaire) de liaisons cis-1,4. [0043] Selon un autre mode de réalisation particulier, l'élastomère diénique est majoritairement (pour plus de 50 pce) un élastomère isoprénique. Par « élastomère 35 isoprénique », on entend de manière connue un homopolymère ou un copolymère P10-2773 FR -7 d'isoprène, en d'autres termes un élastomère diénique choisi dans le groupe constitué par le caoutchouc naturel (NR), les polyisoprènes de synthèse (IR), les différents copolymères d'isoprène et les mélanges de ces élastomères. Parmi les copolymères d'isoprène, on citera en particulier les copolymères d'isobutène-isoprène (caoutchouc butyle - IIR), d'isoprène- styrène (SIR), d'isoprène-butadiène (BIR) ou d'isoprène-butadiène-styrène (SBIR). Cet élastomère isoprénique est de préférence du caoutchouc naturel ou un polyisoprène cis-1,4 de synthèse; parmi ces polyisoprènes de synthèse, sont utilisés de préférence des polyisoprènes ayant un taux (% molaire) de liaisons cis-1,4 supérieur à 90%, plus préférentiellement encore supérieur à 98%. [0044] Selon un autre mode préférentiel de réalisation de l'invention, le matériau élastomère comprend un coupage d'un (un ou plusieurs) élastomère diénique dit « à haute Tg » présentant une Tg comprise entre - 70°C et 0°C et d'un (un ou plusieurs) élastomère diénique dit « à basse Tg » comprise entre -110°C et -80°C, plus préférentiellement entre -105°C et -90°C. L'élastomère à haute Tg est choisi de préférence dans le groupe constitué par les S-SBR, les E-SBR, le caoutchouc naturel, les polyisoprènes de synthèse (présentant un taux (% molaire) d'enchaînements cis-1,4 de préférence supérieur à 95%), les BIR, les SIR, les SBIR, et les mélanges de ces élastomères. L'élastomère à basse Tg comprend de préférence des unités butadiène selon un taux (% molaire) au moins égal à 70% ; il consiste de préférence en un polybutadiène (BR) présentant un taux (% molaire) d'enchaînements cis-1,4 supérieur à 90%. [0045] Selon un autre mode particulier de réalisation de l'invention, la composition du matériau élastomère comprend par exemple de 30 à 100 pce, en particulier de 50 à 100 pce, d'un élastomère à haute Tg en coupage avec 0 à 70 pce, en particulier de 0 à 50 pce, d'un élastomère à basse Tg ; selon un autre exemple, elle comporte pour la totalité des 100 pce 25 un ou plusieurs SBR préparé(s) en solution. [0046] Selon un autre mode particulier de réalisation de l'invention, l'élastomère diénique de la composition du matériau élastomère comprend un coupage d'un BR (à titre d'élastomère basse Tg) présentant un taux (% molaire) d'enchaînements cis-1,4 supérieur à 90%, avec un ou plusieurs S-SBR ou E-SBR (à titre d'élastomère(s) haute Tg). 30 [0047] Les compositions formulées selon l'invention peuvent contenir un seul élastomère diénique ou un mélange de plusieurs élastomères diéniques, le ou les élastomères diéniques pouvant être utilisés en association avec tout type d'élastomère synthétique autre que diénique, voire avec des polymères autres que des élastomères, par exemple des polymères thermoplastiques. P10-2773 FR -8 I-3-A-1 Charge nanométrique ou renforçante [0048] On peut utiliser tout type de charge renforçante connue pour ses capacités à renforcer une composition de caoutchouc utilisable pour la fabrication de bandes de roulement de pneumatiques, par exemple une charge organique telle que du noir de 5 carbone, une charge inorganique renforçante telle que de la silice, ou encore un coupage de ces deux types de charge, notamment un coupage de noir de carbone et de silice. [0049] Comme noirs de carbone conviennent tous les noirs de carbone, notamment les noirs conventionnellement utilisés dans les bandes de roulement des pneumatiques (noirs dits de grade pneumatique). Parmi ces derniers, on citera plus particulièrement les noirs de 10 carbone renforçants des séries 100, 200 ou 300 (grades ASTM), comme par exemple les noirs N115, N134, N234, N326, N330, N339, N347, N375, ou encore, selon les applications visées, les noirs de séries plus élevées (par exemple N660, N683, N772). Les noirs de carbone pourraient être par exemple déjà incorporés à l'élastomère isoprénique sous la forme d'un masterbatch (voir par exemple demandes WO 97/36724 ou 15 WO 99/16600). [0050] Comme exemples de charges organiques autres que des noirs de carbone, on peut citer les charges organiques de polyvinylaromatique fonctionnalisé telles que décrites dans les demandes WO-A-2006/069792 et WO-A-2006/069793. [0051] Par « charge inorganique renforçante », doit être entendu dans la présente 20 demande, par définition, toute charge inorganique ou minérale (quelles que soient sa couleur et son origine (naturelle ou de synthèse), encore appelée charge « blanche », charge « claire » voire « charge non noire » ("non-black filler") par opposition au noir de carbone, capable de renforcer à elle seule, sans autre moyen qu'un agent de couplage intermédiaire, une composition de caoutchouc destinée à la fabrication de pneumatiques, 25 en d'autres termes apte à remplacer, dans sa fonction de renforcement, un noir de carbone conventionnel de grade pneumatique ; une telle charge se caractérise généralement, de manière connue, par la présence de groupes hydroxyle (-OH) à sa surface. [0052] L'état physique sous lequel se présente la charge inorganique renforçante est indifférent, que ce soit sous forme de poudre, de microperles, de granulés, de billes ou 30 toute autre forme densifiée appropriée. Bien entendu on entend également par charge inorganique renforçante des mélanges de différentes charges inorganiques renforçantes, en particulier de charges siliceuses et/ou alumineuses hautement dispersibles telles que décrites ci-après. P10-2773 FR -9 [0053] Comme charges inorganiques renforçantes conviennent notamment des charges minérales du type siliceuse, en particulier de la silice (SiO2), ou du type alumineuse, en particulier de l'alumine (A1203). La silice utilisée peut être toute silice renforçante connue de l'homme du métier, notamment toute silice précipitée ou pyrogénée présentant une 5 surface BET ainsi qu'une surface spécifique CTAB toutes deux inférieures à 450 m2/g, de préférence de 30 à 400 m2/g. A titres de silices précipitées hautement dispersibles (dites « HDS »), on citera par exemple les silices Ultrasil 7000 et Ultrasil 7005 de la société Degussa, les silices Zeosil 1165MP, 1135MP et 1115MP de la société Rhodia, la silice Hi-Sil EZ150G de la société PPG, les silices Zeopol 8715, 8745 et 8755 de la Société Huber, 10 les silices à haute surface spécifique telles que décrites dans la demande WO 03/16837. [0054] La charge inorganique renforçante utilisée, en particulier s'il s'agit de silice, a de préférence une surface BET comprise entre 45 et 400 m2/g, plus préférentiellement comprise entre 60 et 300 m2/g. [0055] De manière préférentielle, pour le matériau élastomère, le taux de charge 15 renforçante totale (noir de carbone et/ou charge inorganique renforçante telle que silice) est supérieur à 30 pce et préférentiellement compris entre 40 et 100 pce ; cela permet d'assurer au matériau élastomère une bonne résistance à la fissuration tout en conservant une faible hystérésis. [0056] De manière préférentielle, la taille moyenne (en masse) des nanoparticules est 20 comprise entre 20 et 200 nm, plus préférentiellement entre 20 et 150 nm. [0057] Pour coupler la charge inorganique renforçante à l'élastomère diénique, on utilise de manière connue un agent de couplage (ou agent de liaison) au moins bifonctionnel destiné à assurer une connexion suffisante, de nature chimique et/ou physique, entre la charge inorganique (surface de ses particules) et l'élastomère diénique, 25 en particulier des organosilanes ou des polyorganosiloxanes bifonctionnels. [0058] On utilise notamment des silanes polysulfurés, dits « symétriques » ou « asymétriques » selon leur structure particulière, tels que décrits par exemple dans les demandes W003/002648 (ou US 2005/016651) et W003/002649 (ou US 2005/016650). [0059] Conviennent en particulier, sans que la définition ci-après soit limitative, des 30 silanes polysulfurés dits « symétriques » répondant à la formule générale (I) suivante: (I) Z - A - Sx - A - Z , dans laquelle : - x est un entier de 2 à 8 (de préférence de 2 à 5) ; P10-2773 FR 2 9 84 2 2 5 - 10 - - A est un radical hydrocarboné divalent (de préférence des groupements alkylène en C1-C18 ou des groupements arylène en C6-C12, plus particulièrement des alkylènes en Ci-Cio, notamment en Ci-C4, en particulier le propylène) ; - Z répond à l'une des formules ci-après : Ri Ri R2 -S i-R1 -S i-R2 -S i-R2 R2 R2 R2 dans lesquelles : - les radicaux 10, substitués ou non substitués, identiques ou différents entre eux, représentent un groupe alkyle en C1-C18, cycloalkyle en C5-C18 ou aryle en C6-C18 (de préférence des groupes alkyle en Ci-C6, cyclohexyle ou phényle, notamment des groupes alkyle en C1-C4, plus particulièrement le méthyle et/ou l'éthyle) ; - les radicaux R2, substitués ou non substitués, identiques ou différents entre eux, représentent un groupe alkoxyle en Ci-C18 ou cycloalkoxyle en C5-C18 (de préférence un groupe choisi parmi alkoxyles en C1-C8 et cycloalkoxyles en C5-C8, plus préférentiellement encore un groupe choisi parmi alkoxyles en C1-C4, en particulier méthoxyle et éthoxyle). [0060] A titre d'exemples de silanes polysulfurés, on citera plus particulièrement les polysulfures de bis(3-triméthoxysilylpropyl) ou de bis(3-triéthoxysilylpropyl). Parmi ces composés, on utilise en particulier le tétrasulfure de bis(3-triéthoxysilylpropyl), en abrégé TESPT, ou le disulfure de bis-(triéthoxysilylpropyle), en abrégé TESPD. On citera également à titre d'exemples préférentiels les polysulfures (notamment disulfures, trisulfures ou tétrasulfures) de bis-(monoalkoxyl(Ci-C4)-dialkyl(Ci-C4)silylpropyl), plus particulièrement le tétrasulfure de bis-monoéthoxydiméthylsilylpropyl tel que décrit dans la demande de brevet WO 02/083782 (ou US 2004/132880). [0061] A titre d'agent de couplage autre qu'alkoxysilane polysulfuré, on citera notamment des POS (polyorganosiloxanes) bifonctionnels ou encore des polysulfures d'hydroxysilane (R2 = OH dans la formule I ci-dessus) tels que décrits dans les demandes de brevet WO 02/30939 (ou US 6,774,255) et WO 02/31041 (ou US 2004/051210), ou encore des silanes ou POS porteurs de groupements fonctionnels azo-dicarbonyle, tels que décrits par exemple dans les demandes de brevet WO 2006/125532, WO 2006/125533, WO 2006/125534. P10-2773 FR [0062] Dans les compositions de matériau élastomère selon un objet de l'invention, la teneur en agent de couplage est préférentiellement comprise entre 3 et 12 pce, plus préférentiellement entre 4 et 9 pce. [0063] L'homme du métier comprendra qu'à titre de charge équivalente de la charge inorganique renforçante décrite dans le présent paragraphe, pourrait être utilisée une charge renforçante d'une autre nature, notamment organique, dès lors que cette charge renforçante serait recouverte d'une couche inorganique telle que silice, ou bien comporterait à sa surface des sites fonctionnels, notamment hydroxyles, nécessitant l'utilisation d'un agent de couplage pour établir la liaison entre la charge et l'élastomère. 1() I-3-A-2 Additifs divers [0064] La composition du matériau élastomère peut comporter également tout ou partie des additifs usuels habituellement utilisés dans les compositions d'élastomères destinées à la fabrication de pneumatiques, comme par exemple des pigments, des agents de protection tels que cires anti-ozone, anti-ozonants chimiques, anti-oxydants, des agents 15 anti-fatigue, des résines renforçantes, des accepteurs (par exemple résine phénolique novolaque) ou des donneurs de méthylène (par exemple HMT ou H3M) tels que décrits par exemple dans la demande WO 02/10269, un système de réticulation à base soit de soufre, soit de donneurs de soufre et/ou de peroxyde et/ou de bismaléimides, des accélérateurs de vulcanisation, des activateurs de vulcanisation. 20 [0065] La formulation du matériau élastomère peut également contenir, en complément des agents de couplage, des activateurs de couplage, des agents de recouvrement des charges inorganiques ou plus généralement des agents d'aide à la mise en oeuvre susceptibles de manière connue, grâce à une amélioration de la dispersion de la charge dans la matrice de caoutchouc et à un abaissement de la viscosité des compositions, 25 d'améliorer leur faculté de mise en oeuvre à l'état cru, ces agents étant par exemple des silanes hydrolysables tels que des alkylalkoxysilanes, des polyols, des polyéthers, des amines primaires, secondaires ou tertiaires, des polyorganosiloxanes hydroxyles ou hydrolysables. [0066] Le matériau élastomère peut également comporter, à titre d'agent plastifiant 30 préférentiel non aromatique ou très faiblement aromatique, au moins un composé choisi dans le groupe constitué par les huiles naphténiques, paraffiniques, huiles MES, huiles TDAE, les plastifiants esters (par exemple les trioléates de glycérol), les résines hydrocarbonées présentant une haute Tg, de préférence supérieure à 30 °C, telles que décrites par exemple dans les demandes WO 2005/087859, WO 2006/061064 et WO P10-2773 FR - 12 - 2007/017060, et les mélanges de tels composés. Le taux global d'un tel agent plastifiant préférentiel est de préférence compris entre 10 et 100 pce, plus préférentiellement compris entre 20 et 80 pce, notamment dans un domaine de 10 à 50 pce. [0067] Parmi les résines plastifiantes hydrocarbonées ci-dessus (on rappelle que l'appellation « résine » est réservée par définition à un composé solide), on citera notamment les résines d'homo- ou copolymères d'alphapinène, betapinène, dipentène ou polylimonène, coupe C5, par exemple de copolymère coupe C5/styrène ou de copolymère coupe C5/coupe C9, utilisables seules ou en combinaison avec des huiles plastifiantes comme par exemple des huiles MES ou TDAE. I-3-A-3 Préparation [0068] La composition de matériau élastomère à base de caoutchouc diénique est fabriquée dans des mélangeurs appropriés, en utilisant deux phases de préparation successives selon une procédure générale bien connue de l'homme du métier : une première phase de travail ou malaxage thermo-mécanique (parfois qualifiée de phase "non- productive") à haute température, jusqu'à une température maximale comprise entre 130°C et 200°C, de préférence entre 145°C et 185°C, suivie d'une seconde phase de travail mécanique (parfois qualifiée de phase "productive") à plus basse température, typiquement inférieure à 120°C, par exemple entre 60°C et 100°C, phase de finition au cours de laquelle est incorporé le système de réticulation ou vulcanisation. [0069] Le feutre est ensuite imprégné par cette composition comme précédemment indiqué par calandrage à chaud ou injection sous pression. I-3-B Élastomère thermoplastique [0070] Selon un second mode de réalisation du matériau élastomère, la composition de ce matériau élastomère est à base d'au moins un élastomère thermoplastique, l'élastomère 25 thermoplastique étant un copolymère bloc comprenant au moins un bloc élastomère et au moins un bloc thermoplastique. I-3-B-1 Élastomère thermoplastique (TPE) [0071] Les élastomères thermoplastiques (en abrégé « TPE ») ont une structure intermédiaire entre polymères thermoplastiques et élastomères. Ce sont des copolymères à 30 blocs, constitués de blocs rigides, thermoplastiques, reliés par des blocs souples, élastomères. P10-2773 FR - 13 - [0072] L'élastomère thermoplastique utilisé pour la mise en oeuvre de l'invention est un copolymère à blocs dont la nature chimique des blocs thermoplastiques et des blocs élastomères peut varier. I-3-B-1-a Structure du TPE [0073] La masse moléculaire moyenne en nombre (notée Mn) du TPE est préférentiellement comprise entre 30 000 et 500 000 g/mol, plus préférentiellement comprise entre 40 000 et 400 000 g/mol. En dessous des minima indiqués, la cohésion entre les chaînes d'élastomère du TPE, notamment en raison de sa dilution éventuelle (en présence d'une huile d'extension), risque d'être affectée ; d'autre part, une augmentation de la température d'usage risque d'affecter les propriétés mécaniques, notamment les propriétés à la rupture, avec pour conséquence une performance diminuée "à chaud". Par ailleurs, une masse Mn trop élevée peut être pénalisante pour la mise en oeuvre. Ainsi, on a constaté qu'une valeur comprise dans un domaine de 50 000 à 300 000 g/mol était particulièrement bien adaptée, notamment à une utilisation du TPE dans une composition pour bande de roulement de pneumatique. [0074] La masse moléculaire moyenne en nombre (Mn) de l'élastomère TPE est déterminée de manière connue, par chromatographie d'exclusion stérique (SEC). Par exemple dans le cas des élastomères thermoplastiques styréniques, l'échantillon est préalablement solubilisé dans du tétrahydrofuranne à une concentration d'environ 1 g/1; puis la solution est filtrée sur filtre de porosité 0,45 i.tm avant injection. L'appareillage utilisé est une chaîne chromatographique « WATERS alliance ». Le solvant d' élution est le tétrahydrofuranne, le débit de 0,7 ml/min, la température du système de 35°C et la durée d'analyse de 90 min. On utilise un jeu de quatre colonnes WATERS en série, de dénominations commerciales « STYRAGEL » (« HMW7 », « HMW6E » et deux « HT6E »). Le volume injecté de la solution de l'échantillon de polymère est de 100 pl. Le détecteur est un réfractomètre différentiel « WATERS 2410 » et son logiciel associé d'exploitation des données chromatographiques est le système « WATERS MILLENIUM ». Les masses molaires moyennes calculées sont relatives à une courbe d'étalonnage réalisée avec des étalons de polystyrène. Les conditions sont adaptables par l'homme du métier. [0075] La valeur de l'indice de polydispersité Ip (rappel : Ip = Mw/Mn avec Mw masse moléculaire moyenne en poids et Mn masse moléculaire moyenne en nombre) du TPE est de préférence inférieure à 3 ; plus préférentiellement inférieure à 2 et encore plus préférentiellement inférieure à 1,5. P10-2773 FR - 14 - [0076] Dans la présente demande, lorsqu'il est fait référence à la température de transition vitreuse du TPE, il s'agit de la Tg relative au bloc élastomère. Le TPE présente préférentiellement une température de transition vitreuse ("Tg") qui est préférentiellement inférieure ou égale à 25°C, plus préférentiellement inférieure ou égale à 10°C. Une valeur de Tg supérieure à ces minima peut diminuer les performances de la bande de roulement lors d'une utilisation à très basse température ; pour une telle utilisation, la Tg du TPE est plus préférentiellement encore inférieure ou égale à -10°C. De manière préférentielle également, la Tg du TPE est supérieure à -100°C. [0077] De manière connue, les TPE présentent deux pics de température de transition vitreuse (Tg, mesurée selon ASTM D3418), la température la plus basse étant relative à la partie élastomère du TPE, et la température la plus haute étant relative à la partie thermoplastique du TPE. Ainsi, les blocs souples des TPE se définissent par une Tg inférieure à la température ambiante (25°C), tandis que les blocs rigides ont une Tg supérieure. [0078] Pour être de nature à la fois élastomère et thermoplastique, le TPE doit être muni de blocs suffisamment incompatibles (c'est-à-dire différents du fait de leur masse, de leur polarité ou de leur Tg respectives) pour conserver leurs propriétés propres de bloc élastomère ou thermoplastique. [0079] Les TPE peuvent être des copolymères avec un petit nombre de blocs (moins de 5, typiquement 2 ou 3), auquel cas ces blocs ont de préférence des masses élevées, supérieures à 15000 g/mol. Ces TPE peuvent être par exemple des copolymères diblocs, comprenant un bloc thermoplastique et un bloc élastomère. Ce sont souvent aussi des élastomères triblocs avec deux segments rigides reliés par un segment souple. Les segments rigides et souples peuvent être disposés linéairement, en étoile ou branchés. Typiquement, chacun de ces segments ou blocs contient souvent au minimum plus de 5, généralement plus de 10 unités de base (par exemple unités styrène et unités butadiène pour un copolymère blocs styrène/ butadiène/ styrène). [0080] Les TPE peuvent aussi comprendre un grand nombre de blocs (plus de 30, typiquement de 50 à 500) plus petits, auquel cas ces blocs ont de préférence des masses 30 peu élevées, par exemple de 500 à 5000 g/mol, ces TPE seront appelés TPE multiblocs par la suite, et sont un enchaînement blocs élastomères - blocs thermoplastiques. [0081] Selon une première variante, le TPE se présente sous une forme linéaire. Par exemple, le TPE est un copolymère dibloc : bloc thermoplastique / bloc élastomère. Le TPE peut aussi être un copolymère tribloc : bloc thermoplastique / bloc élastomère / bloc P10-2773 FR - 15 - thermoplastique, c'est-à-dire un bloc élastomère central et de deux blocs thermoplastiques terminaux, à chacune des deux extrémités du bloc élastomère. Également, le TPE multibloc peut être un enchaînement linéaire de blocs élastomères - blocs thermoplastiques. [0082] Selon une autre variante de l'invention, le TPE utile pour les besoins de l'invention se présente sous une forme étoilée à au moins trois branches. Par exemple, le TPE peut alors se composer d'un bloc élastomère étoilé à au moins trois branches et d'un bloc thermoplastique, situé à l'extrémité de chacune des branches du bloc élastomère. Le nombre de branches de l'élastomère central peut varier, par exemple de 3 à 12, et de 1() préférence de 3 à 6. [0083] Selon une autre variante de l'invention, le TPE se présente sous une forme branchée ou dendrimère. Le TPE peut alors se composer d'un bloc élastomère branché ou dendrimère et d'un bloc thermoplastique, situé à l'extrémité des branches du bloc élastomère dendrimère. 15 I-3-B-1-b Nature des blocs élastomères [0084] Les blocs élastomères du TPE pour les besoins de l'invention, peuvent être tous les élastomères connus de l'homme de l'art. Ils possèdent de préférence une Tg inférieure à 25°C, préférentiellement inférieure à 10°C, plus préférentiellement inférieure à 0°C et très préférentiellement inférieure à -10°C. De manière préférentielle également, la 20 Tg bloc élastomère du TPE est supérieure à -100°C. [0085] Pour les blocs élastomères à chaîne carbonée, si la partie élastomère du TPE ne comporte pas d'insaturation éthylénique, on parlera d'un bloc élastomère saturé. Si le bloc élastomère du TPE comporte des insaturations éthyléniques (c'est-à-dire des doubles liaisons carbone - carbone), on parlera alors d'un bloc élastomère insaturé ou diénique. 25 [0086] Un bloc élastomère saturé est constitué d'une séquence de polymère obtenu par la polymérisation d'au moins un (c'est-à-dire un ou plusieurs) monomère éthylénique, c'est-à-dire comportant une double liaison carbone - carbone. Parmi les blocs issus de ces monomères éthyléniques, on peut citer les blocs polyalkylènes tels que les copolymères statistiques éthylène - propylène ou éthylène - butylène. Ces blocs élastomères saturés 30 peuvent aussi être obtenus par hydrogénation de blocs élastomères insaturés. Il peut aussi s'agir de blocs aliphatiques issus de la famille des polyéthers, des polyesters, ou des polycarbonates. P10-2773 FR - 16 - [0087] Dans le cas des blocs élastomères saturés, ce bloc élastomère du TPE est de préférence composé majoritairement d'unités éthyléniques. Par majoritairement, on entend un taux pondéral en monomère éthylénique le plus élevé par rapport au poids total du bloc élastomère, et de préférence un taux pondéral de plus de 50%, plus préférentiellement de 5 plus de 75% et encore plus préférentiellement de plus de 85%. [0088] Des diènes conjugués en C4 - C14 peuvent être copolymérisés avec les monomères éthyléniques. Il s'agit dans ce cas de copolymères statistiques. De préférence, ces diènes conjugués sont choisis parmi l'isoprène, le butadiène, le 1-méthylbutadiène, le 2- méthylbutadiène, le 2,3-diméthy1-1,3-butadiène, le 2,4-diméthy1-1,3-butadiène, le 1,3- 10 pentadiène, le 2-méthyl-1,3-pentadiène, le 3-méthyl-1,3-pentadiène, le 4-méthy1-1,3- pentadiène, le 2,3-diméthy1-1,3-pentadiène, le 1,3-hexadiène, le 2-méthy1-1,3-hexadiène, le 3-méthyl-1,3-hexadiène, le 4-méthyl-1,3-hexadiène, le 5-méthyl-1,3-hexadiène, le 2,3- diméthy1-1,3-hexadiène, le 2,4-diméthy1-1,3-hexadiène, le 2,5-diméthy1-1,3-hexadiène, le 2-neopentylbutadiène, le 1,3-cyclopentadiène, le 1,3-cyclohexadiène, 1-viny1-1,3- 15 cyclohexadiène ou leur mélange. Plus préférentiellement le diène conjugué est l'isoprène ou un mélange contenant de l'isoprène. [0089] Dans le cas des blocs élastomères insaturés, ce bloc élastomère du TPE est de préférence composé majoritairement d'une partie élastomère diénique. Par majoritairement, on entend un taux pondéral en monomère diénique le plus élevé par 20 rapport au poids total du bloc élastomère, et de préférence un taux pondéral de plus de 50%, plus préférentiellement de plus de 75% et encore plus préférentiellement de plus de 85%. Alternativement, l'insaturation du bloc élastomère insaturé peut provenir d'un monomère comportant une double liaison et une insaturation de type cyclique, c'est le cas par exemple dans le polynorbornène. 25 [0090] Préférentiellement, des diènes conjugués en C4 - Ci4 peuvent être polymérisés ou copolymérisés pour constituer un bloc élastomère diénique. De préférence, ces diènes conjugués sont choisis parmi l'isoprène, le butadiène, le pipérylène, le 1-méthylbutadiène, le 2-méthylbutadiène, le 2,3-diméthy1-1,3-butadiène, le 2,4-diméthy1-1,3-butadiène, le 1,3pentadiène, le 2-méthy1-1,3-pentadiène, le 3-méthy1-1,3-pentadiène, le 4-méthy1-1,3- 30 pentadiène, le 2,3-diméthy1-1,3-pentadiène, le 2,5-diméthy1-1,3-pentadiène, le 2-méthyl1,4-pentadiène, le 1,3-hexadiène, le 2-méthy1-1,3-hexadiène, le 2-méthy1-1,5-hexadiène, le 3-méthyl-1,3-hexadiène, le 4-méthyl-1,3-hexadiène, le 5-méthyl-1,3-hexadiène, le 2,5- diméthy1-1,3-hexadiène, le 2,5-diméthy1-2,4-hexadiène, le 2-néopenty1-1,3-butadiène, le 1,3-cyclopentadiène, le méthylcyclopentadiène, le 2-méthyl-1,6-heptadiène, le 1,3- 35 cyclohexadiène, 1-vinyl-1,3-cyclohexadiène ou leur mélange. Plus préférentiellement le P10-2773 FR - 17 - diène conjugué est l'isoprène ou le butadiène ou un mélange contenant de l'isoprène et/ou du butadiène. [0091] Selon une variante, les monomères polymérisés pour former la partie élastomère du TPE peuvent être copolymérisés, de manière statistique, avec au moins un autre monomère de manière à former un bloc élastomère. Selon cette variante, la fraction molaire en monomère polymérisé autre qu'un monomère éthylénique, par rapport au nombre total de motifs du bloc élastomère, doit être telle que ce bloc garde ses propriétés d'élastomère. Avantageusement la fraction molaire de cet autre co-monomère peut aller de 0 à 50%, plus préférentiellement de 0 à 45% et encore plus préférentiellement de 0 à 40%. [0092] A titre d'illustration, cet autre monomère susceptible de copolymériser avec le monomère premier peut être choisi parmi les monomères éthyléniques tels que définis précédemment (par exemple l'éthylène), les monomères diènes, plus particulièrement, les monomères diènes conjugués ayant 4 à 14 atomes de carbone tels que définis précédemment (par exemple le butadiène), les monomères de type vinylaromatiques ayant de 8 à 20 atomes de carbone tels que définis ci-après ou encore, il peut s'agir d'un monomère tel que l'acétate de vinyle. [0093] Lorsque le co-monomère est de type vinylaromatique, il représente avantageusement une fraction en motifs sur le nombre total de motifs du bloc thermoplastique de 0 à 50%, préférentiellement allant de 0 à 45% et encore plus préférentiellement allant de 0 à 40%. A titre de composés vinylaromatiques conviennent notamment les monomères styréniques cités plus haut, à savoir les méthylstyrènes, le paratertio-butylstyrène, les chlorostyrènes, les bromostyrènes, les fluorostyrènes ou encore le para-hydroxy-styrène. De préférence, le co-monomère de type vinylaromatique est le styrène. [0094] Selon un mode de réalisation préférentiel de l'invention, les blocs élastomères du TPE présentent au total, une masse moléculaire moyenne en nombre ("Mn") allant de 25 000 g/mol à 350 000g/mol, de préférence de 35 000 g/mol à 250 000 g/mol de manière à conférer au TPE de bonnes propriétés élastomériques et une tenue mécanique suffisante et compatible avec l'utilisation en bande de roulement de pneumatique. [0095] Le bloc élastomère peut également être un bloc comprenant plusieurs types de monomères éthyléniques, diéniques ou styréniques tels que définis ci-dessus. [0096] Le bloc élastomère peut également être constitué de plusieurs blocs élastomères tels que définis ci-dessus. I-3-B-1-c Nature des blocs thermoplastiques P10-2773 FR - 18 - [0097] On utilisera pour la définition des blocs thermoplastiques la caractéristique de température de transition vitreuse (Tg) du bloc rigide thermoplastique. Cette caractéristique est bien connue de l'homme du métier. Elle permet notamment de choisir la température de mise en oeuvre industrielle (transformation). Dans le cas d'un polymère (ou 5 d'un bloc de polymère) amorphe, la température de mise en oeuvre est choisie sensiblement supérieure à la Tg. Dans le cas spécifique d'un polymère (ou d'un bloc de polymère) semicristallin, on peut observer une température de fusion alors supérieure à la température de transition vitreuse. Dans ce cas, c'est plutôt la température de fusion (Tf) qui permet de choisir la température de mise en oeuvre du polymère (ou bloc de polymère) considéré. 10 Ainsi, par la suite, lorsqu'on parlera de « Tg (ou Tf, le cas échéant) », il faudra considérer qu'il s'agit de la température utilisée pour choisir la température de mise oeuvre. [0098] Pour les besoins de l'invention, les élastomères TPE comprennent un ou plusieurs bloc(s) thermoplastique(s) ayant de préférence une Tg (ou Tf, le cas échéant) supérieure ou égale à 80°C et constitué(s) à partir de monomères polymérisés. 15 Préférentiellement, ce bloc thermoplastique a une Tg (ou Tf, le cas échéant) comprise dans un domaine variant de 80°C à 250°C. De préférence, la Tg (ou Tf, le cas échéant) de ce bloc thermoplastique est préférentiellement de 80°C à 200°C, plus préférentiellement de 80°C à 180°C. [0099] La proportion des blocs thermoplastiques par rapport au TPE, tel que défini 20 pour la mise en oeuvre de l'invention, est déterminée d'une part par les propriétés de thermoplasticité que doit présenter ledit copolymère. Les blocs thermoplastiques ayant une Tg (ou Tf, le cas échéant) supérieure ou égale à 80°C sont préférentiellement présents dans des proportions suffisantes pour préserver le caractère thermoplastique de l'élastomère selon l'invention. Le taux minimum de blocs thermoplastiques ayant une Tg (ou Tf, le cas 25 échéant) supérieure ou égale à 80°C dans le TPE peut varier en fonction des conditions d'utilisation du copolymère. D'autre part, la capacité du TPE à se déformer lors de la préparation du pneu peut également contribuer à déterminer la proportion des blocs thermoplastiques ayant une Tg (ou Tf, le cas échéant) supérieure ou égale à 80°C. [00100] Les blocs thermoplastiques ayant une Tg (ou Tf, le cas échéant) supérieure ou 30 égale à 80°C peuvent être constitués à partir de monomères polymérisés de diverse nature, notamment, ils peuvent constituer les blocs suivants ou leurs mélanges : les polyoléfines (polyéthylène, polypropylène) les polyuréthannes ; les polyamides ; P10-2773 FR - 19 - - les polyesters ; - les polyacétals ; - les polyéthers (polyoxyde d'éthylène, polyphénylène éther) ; - les polysulfures de phénylène ; - les polyfluorés (FEP, PFA, ETFE) ; - les polystyrènes (détaillés ci-dessous) ; - les polycarbonates ; - les polysulfones ; - le polyméthylméthacrylate - le polyétherimide - les copolymères thermoplastiques tels que le copolymère acrylonitrile-butadiène- styrène (ABS). [00101] Les blocs thermoplastiques ayant une Tg (ou Tf, le cas échéant) supérieure ou égale à 80°C peuvent aussi être obtenus à partir de monomères choisis parmi les composés 15 suivants et leurs mélanges : l'acénaphthylène : l'homme de l'art pourra par exemple se référer à l'article de Z. Fodor et J.P. Kennedy, Polymer Bulletin 1992 29(6) 697-705 ; - l'indène et ses dérivés tels que par exemple le 2-méthylindène, le 3-méthylindène, le 4-méthylindène, les diméthyl-indène, le 2-phénylindène, le 3-phénylindène et le 4- 20 phénylindène ; l'homme de l'art pourra par exemple se référer au document de brevet US4946899, par les inventeurs Kennedy, Puskas, Kaszas et Hager et aux documents J. E. Puskas, G. Kaszas, J.P. Kennedy, W.G. Hager Journal of Polymer Science Part A : Polymer Chemistry (1992) 30, 41 et J.P. Kennedy, N. Meguriya, B. Keszler, Macromolecules (1991) 24(25), 6572-6577 ; 25 - l'isoprène, conduisant alors à la formation d'un certain nombre d'unités polyisoprène 1,4-trans et d'unités cyclisées selon un processus intramoléculaire ; l'homme de l'art pourra par exemple se référer aux documents G. Kaszas, J.E. Puskas, .P. Kennedy Applied Polymer Science (1990) 39(1) 119-144 et J.E. Puskas, G. Kaszas, J.P. Kennedy, Macromolecular Science, Chemistry A28 (1991) 65-80. 30 [00102] Les polystyrènes sont obtenus à partir de monomères styréniques. Par monomère styrénique doit être entendu dans la présente description tout monomère P10-2773 FR - 20 - comprenant du styrène, non substitué comme substitué ; parmi les styrènes substitués peuvent être cités par exemple les méthylstyrènes (par exemple l'o-méthylstyrène, le mméthylstyrène ou le p-méthylstyrène, l'alpha-méthylstyrène, l'alpha-2-diméthylstyrène, l'alpha-4-diméthylstyrène ou le diphényléthylène), le para-tertio-butyl styrène, les 5 chlorostyrènes (par exemple l'o-chlorostyrène, le m-chlorostyrène, le p-chlorostyrène, le 2,4-dichlorostyrène, le 2,6-dichlorostyrène ou le 2,4,6-trichlorostyrène), les bromostyrènes (par exemple l'o-bromostyrène, le m-bromostyrène, le p-bromostyrène, le 2,4- dibromostyrène, le 2,6-dibromostyrène ou les 2,4,6-tribromostyrène), les fluorostyrènes (par exemple l'o-fluorostyrène, le m-fluorostyrène, le p-fluorostyrène, le 2,410 difluorostyrène, le 2,6-difluorostyrène ou les 2,4,6-trifluorostyrène) ou encore le parahydroxy- styrène. [00103] Selon un mode de réalisation préférentiel de l'invention, le taux pondéral de styrène, dans l'élastomère TPE, est compris entre 5% et 50%. En dessous du minimum indiqué, le caractère thermoplastique de l'élastomère risque de diminuer de manière 15 sensible tandis qu'au-dessus du maximum préconisé, l'élasticité de la bande de roulement peut être affectée. Pour ces raisons, le taux de styrène est plus préférentiellement compris entre 10% et 40%. [00104] Selon une variante de l'invention, le monomère polymérisé tel que défini ci- dessus peut être copolymérisé avec au moins un autre monomère de manière à former un 20 bloc thermoplastique ayant une Tg (ou Tf, le cas échéant) telle que définie ci-dessus. [00105] A titre d'illustration, cet autre monomère susceptible de copolymériser avec le monomère polymérisé, peut être choisi parmi les monomères diènes, plus particulièrement, les monomères diènes conjugués ayant 4 à 14 atomes de carbone, et les monomères de type vinylaromatiques ayant de 8 à 20 atomes de carbone, tels qu'ils sont définis dans la partie 25 concernant le bloc élastomère. [00106] Selon l'invention, les blocs thermoplastiques du TPE présentent au total, une masse moléculaire moyenne en nombre ("Mn") allant de 5 000 g/mol à 150 000g/mol, de manière à conférer au TPE de bonnes propriétés élastomériques et une tenue mécanique suffisante et compatible avec l'utilisation en bande de roulement de pneumatique. 30 [00107] Le bloc thermoplastique peut également être constitué de plusieurs blocs thermoplastiques tels que définis ci-dessus. I-3-B-1-d Exemples de TPE P10-2773 FR - 21 - [00108] Par exemple, le TPE est un copolymère dont la partie élastomère est saturée, et comportant des blocs styrènes et des blocs alkylènes. Les blocs alkylènes sont préférentiellement de l'éthylène, du propylène ou du butylène. Plus préférentiellement, cet élastomère TPE est choisi dans le groupe suivant, constitué de copolymères diblocs, triblocs linéaires ou étoilés : styrène/ éthylène/ butylène (SEB), styrène/ éthylène/ propylène (SEP), styrène/ éthylène/ éthylène/ propylène (SEEP), styrène/ éthylène/ butylène/ styrène (SEBS), styrène/ éthylène/ propylène/ styrène (SEPS), styrène/ éthylène/ éthylène/ propylène/ styrène (SEEPS), styrène/ isobutylène (SIB), styrène/ isobutylène/ styrène (SIBS) et les mélanges de ces copolymères. [00109] Selon un autre exemple, le TPE est un copolymère dont la partie élastomère est insaturée, et qui comporte des blocs styrènes et des blocs diènes, ces blocs diènes étant en particulier des blocs isoprène ou butadiène. Plus préférentiellement, cet élastomère TPE est choisi dans le groupe suivant, constitué de copolymères diblocs, triblocs linéaires ou étoilés : styrène/ butadiène (SB), styrène/ isoprène (SI), styrène/ butadiène/ isoprène (SBI), styrène/ butadiène/ styrène (SBS), styrène/ isoprène/ styrène (SIS), styrène/ butadiène/ isoprène/ styrène (SBIS) et les mélanges de ces copolymères. [00110] Par exemple également, le TPE est un copolymère linéaire ou étoilé dont la partie élastomère comporte une partie saturée et une partie insaturée comme par exemple le styrène/ butadiène/ butylène (SBB), le styrène/ butadiène/ butylène/ styrène (SBBS) ou un 20 mélange de ces copolymères. [00111] Parmi les TPE multiblocs, on peut citer les copolymères comportant des blocs copolymère statistique d'éthylène et de propylène/ polypropylène, polybutadiène/ polyuréthane (TPU), polyether/ polyester (COPE), polyether/ polyamide (PEBA). [00112] Il est également possible que les TPE donnés en exemple ci-dessus soient 25 mélangés entre eux au sein de la bande de roulement selon l'invention. [00113] A titre d'exemples d'élastomères TPE commercialement disponibles, on peut citer les élastomères de type SEPS, SEEPS, ou SEBS commercialisés par la société Kraton sous la dénomination "Kraton G" (e.g. produits G1650, G1651, G1654, G1730) ou la société Kuraray sous la dénomination "Septon" (e.g. « Septon 2007 », « Septon 4033 », 30 « Septon 8004 ») ; ou les élastomères de type SIS commercialisés par Kuraray, sous le nom « Hybrar 5125 », ou commercialisés par Kraton sous le nom de « D1161 » ou encore les élastomères de type SBS linéaire commercialisé par Polimeri Europa sous la dénomination « Europrene SOL T 166» ou SBS étoilé commercialisés par Kraton sous la dénomination «D1184 ». On peut également citer les élastomères commercialisés par la P10-2773 FR - 22 - société Dexco Polymers sous la dénomination de « Vector » ( e.g. « Vector 4114 », « Vector 8508 »). Parmi les TPE multiblocs, on peut citer le TPE « Vistamaxx » commercialisé par la société Exxon ; le TPE COPE commercialisé par la société DSM sous le dénomination « Arnitel », ou par la société Dupont sous le dénomination « Hytrel », ou par la société Ticona sous le dénomination « Riteflex » ; le TPE PEBA commercialisé par la société Arkema sous le dénomination « PEBAX » ; le TPE TPU commercialisé par la société Sartomer sous le dénomination « TPU 7840 », ou par la société BASF sous le dénomination « Elastogran ». I-3-B-1-e Quantité de TPE [00114] Si d'éventuels autres élastomères (non thermoplastiques) sont utilisés dans la composition thermoplastique élastomère, le ou les élastomères TPE constituent la fraction majoritaire en poids. Ainsi, la quantité d'élastomère TPE est comprise dans un domaine qui varie de 65 à 100 pce, préférentiellement de 70 à 100 pce. Il est bien entendu que la somme des quantités des élastomères TPE et diéniques est toujours 100 pce. [00115] Le ou les élastomères TPE sont préférentiellement le ou les seuls élastomères de la bande de roulement. I-3-B-2 Autres éléments de la composition [00116] La composition peut aussi comporter des charges ou des additifs divers tels que déjà décrits. I-3-B-3 Préparation [00117] Les élastomères TPE peuvent être mis en oeuvre de façon classique pour des TPE, par extrusion ou moulage, par exemple à partir d'une matière première disponible sous la forme de billes ou de granulés. [00118] Le matériau élastomère à base d'un élastomère thermoplastique selon l'invention est préparé de façon classique, par exemple, par incorporation des différents composants dans une extrudeuse bi-vis, de façon à réaliser la fusion de la matrice et une incorporation de tous les ingrédients, puis utilisation d'une filière permettant de réaliser le profilé. L'imprégnation du feutre par le matériau élastomère s'effectue ensuite comme précédemment indiqué par calandrage à chaud ou injection sous pression. Cette imprégnation est particulièrement aisée à réaliser compte tenu du caractère thermoplastique de ce matériau élastomère. P10-2773 FR - 23 - [00119] Si le bloc élastomère du TPE est un bloc élastomère saturé, il pourra être nécessaire d'inclure entre le feutre imprégné et la paroi de la cavité de la bande de roulement un film ou couche ou couche d'adhésion qui contiendra un TPE à bloc élastomère insaturé pour favoriser l'adhésion entre ledit feutre imprégné et la couche 5 adjacente de la bande de roulement au sein du pneumatique fini. Description des figures [00120] Les figures annexées illustrent des modes de réalisation d'une bande de roulement de bandage pneumatique incorporant un feutre imprégné : - la figure 1 présente un premier mode de réalisation d'une bande de roulement d'un 10 bandage pneumatique incorporant un feutre imprégné ; et - la figure 2 présente un second mode de réalisation d'une bande de roulement d'un bandage pneumatique incorporant un feutre imprégné ; - la figure 3 présente un troisième mode de réalisation d'une bande de roulement d'un bandage pneumatique incorporant un feutre imprégné ; 15 - la figure 4 présente un quatrième mode de réalisation d'une bande de roulement d'un bandage pneumatique incorporant un feutre imprégné ; - la figure 5 présente, en vue de dessus et de façon très schématique, une partie de bande de roulement dont plusieurs blocs incorporent un feutre imprégné. Exemples de réalisation de l'invention 20 [00121] Sur les figures, on a représenté des axes X, Y, Z orthogonaux entre eux correspondant aux orientations habituelles circonférentielle (X), axiale (Y) et radiale (Z) d'un pneumatique. [00122] On entend par « orientation sensiblement circonférentielle » une orientation moyenne ne s'écartant pas de plus de cinq degrés de la direction circonférentielle X. 25 [00123] On a représenté à la figure 1 un pneumatique selon un mode de réalisation de l'invention désigné par la référence générale 1. De façon classique, le pneumatique 10 comprend un sommet S prolongé par deux flancs F et deux bourrelets B. [00124] Deux tringles 12 sont noyées dans les bourrelets B. Les deux tringles 12 sont agencées symétriquement par rapport à un plan radial médian M du pneumatique. P10-2773 FR - 24 - [00125] Chaque tringle 12 est de révolution autour d'un axe de référence. Cet axe de référence, sensiblement parallèle à la direction Y, est sensiblement confondu avec un axe de révolution du pneumatique. [00126] Le pneumatique 1 comprend également une armature de carcasse 30 dont les extrémités sont enroulées autour des tringles 12. L'armature de carcasse dans l'exemple représenté comprend une ou plusieurs nappes de renforts textiles orientés sensiblement radialement. [00127] Le sommet S comprend une bande de roulement 14, munie de sculptures 18 et 20, séparées par des découpures ou rainures 22 et 24, ainsi qu'une armature de sommet 26 10 usuelle. Les deux rainures 24 entourent la sculpture centrale 20 qui est une nervure circonférentielle. [00128] La partie radialement extérieure et la face de contact de la nervure circonférentielle 20 sont constituées par un feutre imprégné 28 qui s'étend circonférentiellement sur toute la périphérie de la bande de roulement du bandage 15 pneumatique. [00129] La figure 2 présente une coupe axiale d'un bandage pneumatique 2 similaire à celui de la figure 1 selon un autre mode de réalisation de l'invention. Dans cette coupe axiale, l'ensemble des éléments de sculptures ou blocs 54, 56, 58, 60, 62 de la bande de roulement 14 du bandage pneumatique est constitué par un feutre imprégné 64. Ce feutre 20 imprégné s'étend axialement et circonférentiellement sur l'ensemble du sommet du bandage pneumatique. Une sous-couche caoutchouteuse (non représentée) peut être disposée entre le feutre imprégné et l'armature de sommet. [00130] La figure 3 présente une coupe axiale d'un bandage pneumatique 3 similaire à celui de la figure 1 selon un autre mode de réalisation de l'invention. Dans ce mode de 25 réalisation, une cavité 29 est remplie par un feutre imprégné 280. La cavité 29 s'étend circonférentiellement de façon continue ou non. [00131] La figure 4 présente une coupe axiale d'un bandage pneumatique 4 similaire à celui de la figure 2 selon un autre mode de réalisation de l'invention. La bande de roulement de ce pneumatique 4 comporte une pluralité de cavités 540, 560, 580 ; 600 et 30 620 disposées dans des blocs placés axialement les uns par rapport aux autres. Chaque cavité est remplie par un feutre imprégné 640. Les cavités d'étendent circonférentiellement sur une distance comprise entre 5 et 30 mm. Le nombre de cavités dans la direction circonférentielle est de l'ordre de 10 à 20. Ce nombre est tel que dans des conditions P10-2773 FR - 25 - usuelles de roulage, au moins un ensemble axial de blocs comportant des cavités avec des feutres imprégnés se trouve en permanence dans l'aire de contact. [00132] La figure 5 est une vue de dessus partielle et très schématique d'une bande de roulement selon un mode de réalisation proche de celui de la figure 4. La bande de roulement 14 comporte une surface de roulement 5 et un ensemble de blocs 6 délimités par des rainures circonférentielles 7 et axiales 8. Les blocs 6 comportent un feutre imprégné 6.2 disposé entre deux parties caoutchouteuses 6.1. Dans ce mode de réalisation et contrairement au mode de réalisation illustré à la figure 4, les feutres imprégnés 6.2 constituent une partie des faces latérales des blocs 6. [00133] Les ébauches de ces bandages pneumatiques sont réalisées de façon usuelle par empilage successif des différents éléments du bandage. Après leur imprégnation par le matériau élastomère choisi, les bandes de feutre imprégnées peuvent être disposées circonférentiellement ou axialement ou encore dans des cavités. Puis on met en place l'ébauche dans le moule de vulcanisation et l'on effectue classiquement le moulage de la bande de roulement lors de la fermeture du moule suivi de la vulcanisation de l'ébauche. I-4. Essais [00134] Le coefficient de frottement dynamique d'éprouvettes constituées d'une part d'un mélange usuel de bande de roulement de bandage pneumatique et d'autre part de feutre de laine imprégné d'un élastomère thermoplastique, a été déterminé dans les conditions précédemment décrites. Les résultats présentés ci-dessous sont présentés en base 100 : une valeur arbitraire de 100 est donnée pour le coefficient de frottement du témoin, un résultat supérieur à 100 indiquant une meilleure performance en adhérence. [00135] La composition du mélange témoin de bande de roulement (A-1) est présentée dans le tableau 1 ci-dessous ainsi que la composition de thermoplastique élastomère 25 imprégnant le feutre de laine MLB25 de la société Laoureux (A-2). P10-2773 FR - 26 - Tableau 1 Composition A-1 A-2 (pce) (pce) SBR (1) 40 0 SBR (2) 60 0 Élastomère TPE (3) 0 100 silice (4) 90 0 Agent de couplage (5) 7.5 0 Noir de carbone (6) 4 0 Plastifiant liquide 1 (7) 20 0 Plastifiant liquide 2 (8) 0 20 Résine (9) 20 0 Cire anti-ozone 1.5 0 Agent anti-oxydant (10) 2 0 DPG (11) 1.5 0 ZnO (12) 2.75 0 Acide stéarique(13) 2 0 CBS (14) 2.1 0 Soufre 1.4 0 (1) SBR solution (taux exprimés en SBR sec : 41% de styrène, 24 % des motifs polybutadiène en 1-2 et 51% des motifs polybutadiène en 1-4 trans (Tg = - 25°C) ; (2) SBR solution (taux exprimés en SBR sec : 29% de styrène, 5 % des motifs polybutadiène en 1-2 et 80% des motifs polybutadiène en 1-4 trans (Tg = - 56°C) ; (3) Élastomère thermoplastique SIS « Hybrar 5125 » de la société Kuraray ; (4) Silice (« Zeosil 1165MP » de la société Rhodia) ; (5) agent de couplage TESTP (« Si69 » de la société Degussa) ; (6) Noir de carbone N234 ; (7) Huile TDAE « Vivatec 500 » de la société Hansen & Rosenthal (8) Huile paraffinique « Extensoil 51 24T » de la société Repsol, ou « Tudalen 1968 » de la société Klaus Dahleke ; (9) Résine C5/C9 « CrayValley Wingtack » de la société STS (10) N-1,3-diméthylbutyl-N-phénylparaphénylènediamine (« Santoflex 6-PPD » de la société Flexsys) ; (11) DPG = Diphénylguanidine (« Perkacit DPG » de la société Flexsys) ; (12) oxyde de zinc (grade industriel - société Umicore) ; (13) stéarine (« Pristerene » de la société Uniquema); (14) N-cyclohexyl-2-benzothiazyl-sulfénamide (« Santocure CBS » de la société Flexsys). [00136] Les mesures de coefficient de frottement dynamique ont été réalisées dans des conditions de sol mouillé, à une vitesse de glissement de 0,03 m/s, sous une pression normale de 1 bar et à trois températures (3, 20 et 40°C). Les résultats sont présentés dans le 25 tableau 2. P10-2773 FR - 27 - Tableau 2 Température (°C) 3 20 40 Témoin 100 100 100 Feutre MLB25 imprégné 114 134 140 [00137] Les résultats présentés au tableau 2 mettent en évidence que les éprouvettes constituées de feutre de laine imprégné d'un élastomère thermoplastique permettent une 5 amélioration notable de l'adhérence sur sol mouillé. L'amélioration est particulièrement sensible aux températures moyennes et élevées. P10-2773 FR REVENDICATIONS1. Bandage pneumatique avec une bande de roulement, caractérisé en ce que ladite bande de roulement comporte un feutre imprégné par un matériau élastomère, et en ce que 5 les fibres dudit feutre sont choisies dans le groupe des fibres textiles, des fibres minérales et de leurs mélanges. 2. Bandage pneumatique selon la revendication 1, dans lequel le feutre imprégné constitue une partie des faces de contact des éléments de sculpture de la bande de 10 roulement. 3. Bandage pneumatique selon la revendication 2, dans lequel le feutre imprégné constitue la face de contact d'au moins une nervure circonférentielle de la bande de roulement. 15 4. Bandage pneumatique selon la revendication 2, dans lequel le feutre imprégné constitue les faces de contact d'au moins un ensemble d'éléments de sculpture disposés axialement. 20 5. Bandage pneumatique selon la revendication 2, dans lequel le feutre imprégné constitue l'ensemble de la bande de roulement. 6. Bandage pneumatique selon l'une quelconque des revendications 1 et 2, dans lequel le feutre imprégné constitue une partie d'un élément de sculpture de la bande de roulement. 25 7. Bandage pneumatique selon la revendication 6, dans lequel le feutre imprégné constitue une partie d'une nervure circonférentielle de la bande de roulement. 8. Bandage pneumatique selon la revendication 6, dans lequel le feutre imprégné 30 constitue une partie d'un bloc de la bande de roulement. P10-2773 FR- 29 - 9. Bandage pneumatique selon la revendication 8, dans lequel le feutre imprégné constitue une partie d'au moins un ensemble de blocs de la bande de roulement disposés axialement. 10. Bandage pneumatique selon l'une quelconque des revendications précédentes, dans lequel les fibres du feutre imprégné sont choisies dans le groupe des fibres de soie, de coton, de cellulose, de bambou, de laine et de leurs mélanges. 11. Bandage pneumatique selon la revendication 10, dans laquelle les fibres du feutre 10 imprégné sont des fibres de laine. 12. Bandage pneumatique selon l'une des revendications précédentes, dans lequel les fibres du feutre imprégné sont choisies dans le groupe des fibres de polyamide, d'aramide, de carbone, de polyéthylène, de polypropylène, de polyacrylonitrile, de polyimide, de 15 polysulfones, de polyether sulfones, de polyurethannes, d'alcool polyvinylique, de polyester, de chlorure de polyvinyle et de leurs mélanges. 13. Bandage pneumatique selon la revendication 12, dans lequel les fibres de polyester du feutre imprégné sont choisies dans le groupe des fibres de polyéthylène téréphtalate (PET), 20 de polybutylène téréphtalate (PBT), de polyéthylène naphtalate (PEN) et de leurs mélanges. 14. Bandage pneumatique selon l'une quelconque des revendications précédentes, dans lequel les fibres du feutre imprégné sont des fibres minérales choisies dans le groupe des 25 fibres de verre et de basalte. 15. Bandage pneumatique selon l'une quelconque des revendications précédentes, dans lequel le feutre, avant son imprégnation, a une densité apparente supérieure à 0,10 et de préférence supérieure à 0,15. 30 P10-2773 FR-30- 16. Bandage pneumatique selon l'une quelconque des revendications précédentes, dans lequel le matériau élastomère d'imprégnation est à base d' au moins un élastomère diénique. 17. Bandage pneumatique selon la revendication 16, dans lequel l'élastomère diénique est choisi dans le groupe constitué par les polybutadiènes, le caoutchouc naturel, les polyisoprènes de synthèse, les copolymères de butadiène, les copolymères d'isoprène et les mélanges de ces élastomères. 18. Bandage pneumatique selon la revendication 16, dans lequel le matériau élastomère d'imprégnation est à base d'au moins un élastomère thermoplastique, ledit élastomère thermoplastique étant un copolymère bloc comprenant au moins un bloc élastomère et au moins un bloc thermoplastique. 19. Bandage pneumatique selon la revendication 18, dans lequel le ou les blocs élastomères du copolymère bloc sont choisis parmi les élastomères ayant une température de transition vitreuse inférieure à 25°C. 20. Bandage pneumatique selon l'une quelconque des revendications 18 et 19, dans 20 lequel le ou les blocs élastomères du copolymère bloc sont choisis dans le groupe constitué par les élastomères éthyléniques, les élastomères diéniques et leurs mélanges. 21. Bandage pneumatique selon la revendication 20, dans lequel le ou les blocs élastomères du copolymère bloc sont des élastomères diéniques issus de l'isoprène, du 25 butadiène ou d'un mélange de ces derniers. 22. Bandage pneumatique selon l'une quelconque des revendications 18 à 21, dans lequel le ou les blocs thermoplastiques du copolymère bloc sont choisis parmi les polymères ayant une température de transition vitreuse supérieure à 80°C, et, dans le cas 30 d'un bloc thermoplastique semi cristallin, une température de fusion supérieure à 80°C. P10-2773 FR-31- 23. Bandage pneumatique selon l'une quelconque des revendications 18 à 22, dans lequel le ou les blocs thermoplastiques du copolymère bloc sont choisis dans le groupe constitué par les polyoléfines, les polyuréthannes, les polyamides, les polyesters, les polyacétals, les polyéthers, les polysulfures de phénylène, les polyfluorés, les polystyrènes, les polycarbonates, les polysulfones, le polyméthylméthacrylate, le polyétherimide, les copolymères thermoplastiques et leurs mélanges. 24. Bandage pneumatique selon l'une quelconque des revendications 18 à 23, dans lequel le ou les blocs thermoplastiques du copolymère bloc sont choisis parmi les 10 polystyrènes. 25. Bandage pneumatique selon l'une quelconque des revendications 18 à 24, dans lequel le ou les élastomères thermoplastiques sont choisis dans le groupe constitué par les élastomères thermoplastiques styrène/ butadiène (SB), styrène/ isoprène (SI), styrène/ 15 butadiène/ isoprène (SBI), styrène/ butadiène/ styrène (SBS), styrène/ isoprène/ styrène (SIS), styrène/ butadiène/ isoprène/ styrène (SBIS), styrène/ isobutylène (SIB) linéaire ou étoilé, styrène/ isobutylène/ styrène (SIBS) et les mélanges de ces copolymères. P10-2773 FR